СПОСОБ ПОКРЫТИЯ ЭЛЕКТРОТЕХНИЧЕСКОЙ СТАЛИ

1. Способ покрытия электротехнической стали с применением лаковой композиции для шихтованного сердечника, включающий этапы
а) нанесения, по меньшей мере, одного слоя покрытия лаковой композиции для шихтованного сердечника на поверхность электротехнической стали, при этом лаковая композиция для шихтованного сердечника содержит
(A) 5-95 мас.%, по меньшей мере, одной смолы с нуклеофильными группами, выбранными из группы, состоящей из ОН, NHR, SH, карбоксилатной и СН-кислотной групп,
(Б) 0-70 мас.%, по меньшей мере, одной смолы, содержащей амидные группы, и
(B) 5-95 мас.%, по меньшей мере, одного органического растворителя и/или воды,
где смолы компонента (А) и/или компонента (Б) содержат амид α-карбокси-β-оксоциклоалкилкарбоновой кислоты, а массовую долю в процентах рассчитывают относительно суммарной массы композиции покрытия, и
б) отверждения нанесенного слоя.
2. Способ покрытия согласно п.1, в котором наносят, по меньшей мере, один слой покрытия лаковой композиции для шихтованного сердечника, включающий
(А) 5-60 мас.%, по меньшей мере, одной смолы с нуклеофильными группами, выбранными из группы, состоящей из ОН, NHR, SH, карбоксилатной и СН-кислотной групп,
(Б) 1-50 мас.%, по меньшей мере, одной смолы, содержащей амидные группы,
(В) 5-90 мас.%, по меньшей мере, одного органического растворителя и/или воды,
(Г) 0-10 мас.% и предпочтительно 0,1-10 мас.% традиционно применяемых добавок или вспомогательных веществ,
(Д) 0-70 мас.% и предпочтительно 0,1-70 мас.% наноразмерных частиц, и
(Е) 0-60 мас.% и предпочтительно 0,1-60 мас.% традиционно применяемых наполнителей и/или пигментов,
при этом смолы любого компонента (А) и/или компонента (Б) содержат амид α-карбокси-β-оксоциклоалкилкарбоновой кислоты, а массовая доля в процентах дана относительно общей массы композиции покрытия.
3. Способ покрытия по п.1 или 2, в котором в качестве компонента А) в лаковой композиции для шихтованного сердечника применяют эпоксидные смолы на основе бисфенола А и/или бисфенола F.
4. Способ нанесения покрытия по п.1 или 2, в котором группы амида α-карбокси-β-оксоциклоалкилкарбоновой кислоты в компонентах А) и Б) в лаковой композиции шихтованного сердечника присоединены в концевом положении.
5. Способ покрытия по п.1 или 2, в котором компонент Б) в лаковой композиции для шихтованного сердечника содержит группы амида α-карбокси-β-оксоциклоалкилкарбоновой кислоты.
6. Способ покрытия по п.1 или 2, в котором наноразмерные частицы в лаковой композиции для шихтованного сердечника являются химически активными по отношению к компонентам А) и/или Б).
7. Способ покрытия по п.1 или 2, в котором лаковая композиция для шихтованного сердечника содержит мономерные и/или полимерные элементорганические соединения.
8. Способ покрытия по п.1 или 2, в котором отверждение осуществляют при температурах, обеспечивающих ПТМ (пиковая температура металла) в диапазоне 180-270°С.
9. Способ получения сердечника из листовой электротехнической стали с помощью шихтовки и сборки листовой электротехнической стали для получения шихтованного сердечника технологическими способами, выбранными из группы, состоящей из сварки, стяжки, сборки вперекрышку, литья алюминиевых обжимных деталей и клепки, причем листовую сталь покрывают по способу покрытия согласно пп.1-8.
10. Способ по п.9, по которому шихтовку и сборку осуществляют с помощью сварки.
11. Лист электротехнической стали, покрытый по способу нанесения покрытия согласно пп.1-8.
12. Шихтованный сердечник из электротехнической стали, полученный из листов электротехнической стали, покрытых по способу нанесения покрытия по пп.1-8.